(57)【要約】  ポリオレフィン繊維を持続的に親水性化する組成物およびその使用。本発明は、幼児用おむつおよび生理用ナプキンのような衛生用品、または、失禁用製品、創傷被覆材、および、手術用カバーのような医薬用製品として使用するための、ポリオレフィン繊維およびポリオレフィン単繊維、並びにそれらから成る不織布生地を持続的に親水性化するための組成物に関する。この組成物は、非イオン性界面活性剤、カチオン性４級アンモニウム化合物、および中性化されたリン酸エステルの組み合わせを含む。この組成物によって仕上げられた繊維製品は、改良された濡れ移動および乾燥移動耐性と、迅速な流体吸収性を示す。【特許請求の範囲】
【請求項１】
ポリオレフィン繊維および単繊維、並びにこれらから成る不織布地製品を持続的に親水性化する組成物であって、
（Ａ）少なくとも１つの非イオン性界面活性剤を１５から５０重量％と、
（Ｂ）下記一般式（Ｉ）で表される少なくとも１つの４級アンモニウム化合物を１５から５０重量％と、
［Ｒ１−Ｃ（＝Ｏ）−Ｘ−（ＣＨ２）ｎ−ＮＲ２Ｒ３−（ＣＨ２）ｍ−Ｘ−Ｃ（＝Ｏ）−Ｒ１］＋Ｙ−    （Ｉ）
（Ｃ）下記一般式（ＩＩ）で表される少なくとも１つの中性化されたリン酸エステルを１５から５０重量％と、
Ｐ（＝Ｏ）（ＯＲ４）（ＯＲ５）（ＯＲ６）    （ＩＩ）
を含み、
前記非イオン性界面活性剤は、その分子中に、分岐型または直鎖型であって飽和または不飽和である１または複数のＣ６−Ｃ１８炭化水素鎖をそれぞれ有する、アルコキシル化されたＣ６−Ｃ１８脂肪アルコール類、アルコキシル化されたＣ６−Ｃ１８アミン類、アルコキシル化されたＣ６−Ｃ１８アミド類、アルコキシル化されたＣ６−Ｃ１８脂肪酸類、アルコキシル化されたＣ６−Ｃ１８脂肪酸エステル類、および、アルコキシル化されたＣ８−Ｃ１８アルキルフェノール類の化合物の群から選択され、
式（Ｉ）中、
Ｒ１は、１個から２２個の炭素原子を有するアルキル基、または、２個から２２個の炭素原子を有するアルケニル基であり、
Ｒ２およびＲ３は、１個から２２個の炭素原子を有するアルキル基、ヒドロキシエチルまたはポリグリコールラジカルを独立に表し、
Ｘは、酸素原子、ＮＨ、Ｎ−ＣＨ３、または、ｚが１から１０である（ＯＣ２Ｈ４）ｚ基であり、
Ｙ−は、アニオンＣＨ３ＯＳＯ３−、Ｃ２Ｈ５ＯＳＯ３−、ＣＨ３ＣＯＯ−、Ｃｌ−、リン酸塩、乳酸塩、クエン酸塩のうちの１つであり、
ｍおよびｎは１から６の整数を独立に表し、
前記４級アンモニウム化合物は室温（２０℃）において固体として存在し、
式（ＩＩ）中、
Ｒ４、Ｒ５、およびＲ６は、
（ｉ）前記炭化水素鎖中に３個から２２個の炭素原子を有するアルコキシル化されたアルキル基、または、前記炭化水素鎖中に３個から２２個の炭素原子を有するアルコキシル化されたアルケニル基であって、１つのアルキル基またはアルキレン基当たりのアルコキシ基の数は１から１０の間であり、それぞれにおいて分岐型または直鎖型であってよく、飽和または不飽和であってよい前記アルキル基または前記アルケニル基、
（ｉｉ）それぞれにおいて分岐型または直鎖型であってよく、飽和または不飽和であってよく、３個から２２個の炭素原子を有するアルキル基、または、３個から２２個の炭素原子を有するアルケニル基、
および／または、
（ｉｉｉ）水素
を独立に表し、
ラジカルＲ４、Ｒ５、およびＲ６のうちの少なくとも１つは水素ではない、組成物。
【請求項２】
成分（Ａ）の前記非イオン性界面活性剤は、前記分子中に、１個から１０個のアルコキシ基、好ましくは２個から８個のアルコキシ基、特に好ましくは２個から６個のアルコキシ基を有することを特徴とする、請求項１に記載の組成物。
【請求項３】
成分（Ａ）の前記非イオン性界面活性剤は、前記炭化水素鎖中に６個から１８個の炭素原子を有する、好ましくは、前記炭化水素鎖中に８個から１６個の炭素原子を有する脂肪アルコールアルコキシレート類の群から選択されることを特徴とする、請求項１または請求項２に記載の組成物。
【請求項４】
前記脂肪アルコールアルコキシレートは、末端のヒドロキシル基を有することを特徴とする、請求項３に記載の組成物。
【請求項５】
成分（Ｂ）の前記４級アンモニウム化合物中のラジカルＲ１、Ｒ２、および／またはＲ３は、植物油またはオイル混合物に由来することを特徴とする、請求項１から請求項４のいずれか１項に記載の組成物。
【請求項６】
成分（Ｂ）の前記４級アンモニウム化合物中の前記ラジカルＲ１、Ｒ２、および／またはＲ３は、パーム油またはパーム核油に由来することを特徴とする、請求項５に記載の組成物。
【請求項７】
成分（Ｂ）の前記４級アンモニウム化合物は、２５から８０℃、特に３０から５０℃の融点を有することを特徴とする、請求項１から請求項６のいずれか１項に記載の組成物。
【請求項８】
成分（Ｃ）の前記リン酸エステルは、前記炭化水素鎖中に６個から１８個の炭素原子を有するアルコキシル化された複数のアルキル基および／または複数のアルケニル基と、１個から６個のアルコキシ基とを有する、好ましくは、前記炭化水素鎖中に１０個から１８個の炭素原子を有する複数のアルキル基および／または複数のアルケニル基と、１個から４個のアルコキシ基とを有することを特徴とする、請求項１から請求項７のいずれか１項に記載の組成物。
【請求項９】
成分（Ｃ）の前記リン酸エステルは、６個から１８個の炭素原子を有する複数のアルキル基および／または複数のアルケニル基、好ましくは、１０個から１８個の炭素原子を有する複数のアルキル基および／または複数のアルケニル基を有することを特徴とする、請求項１から請求項８のいずれか１項に記載の組成物。
【請求項１０】
成分（Ｃ）の前記リン酸エステルは、ＬｉＯＨ、ＮａＯＨ、ＫＯＨ、ＮＨ３、モノエタノールアミン、ジエタノールアミン、および、トリエタノールアミンから成る群から選択される少なくとも１つの塩基によって中性化されていることを特徴とする、請求項１から請求項９のいずれか１項に記載の組成物。
【請求項１１】
複数の活性成分の含有量が５から９５重量％、好ましくは、５０から９０重量％、特に好ましくは６０から８０重量％である水分散液またはペーストの形態で存在することを特徴とする、請求項１から請求項１０のいずれか１項に記載の組成物。
【請求項１２】
前記組成物は、凝集剤、潤滑剤、腐食防止剤、および乳化剤の群から選択される少なくとも１つの追加添加剤を成分（Ｄ）として任意で含むことを特徴とする、請求項１から請求項１１のいずれか１項に記載の組成物。
【請求項１３】
ポリオレフィン繊維またはポリオレフィン単繊維を持続的に親水性化するための繊維調製物としての、請求項１から請求項１２のいずれか１項に記載の組成物の使用。
【請求項１４】
ポリオレフィン繊維またはポリオレフィン単繊維から成る織布、特にポリオレフィン繊維不織布の持続的親水性仕上げ用試薬としての、請求項１から請求項１２のいずれか１項に記載の組成物の使用。
【請求項１５】
請求項１から請求項１２のいずれか１項に記載の組成物により持続的親水性化仕上げされた、または処理された、ポリオレフィン繊維または単繊維。
【請求項１６】
請求項１から請求項１２のいずれか１項に記載の組成物により持続的親水性化仕上げされたポリオレフィン繊維または単繊維から成る不織布生地。
【請求項１７】
ポリオレフィンがランダムに並べられた繊維不織布であることを特徴とする、請求項１６に記載の不織布生地。
【請求項１８】
針で縫われたポリオレフィン繊維不織布であることを特徴とする、請求項１６に記載の不織布生地。
【発明の詳細な説明】
【技術分野】
【０００１】
本発明は、好ましくはスピンフィニッシュ形態であり、ポリオレフィン繊維または単繊維向けであって、これらの根本的に疎水性の繊維に対して、並びに、これらの組成物により仕上げられた繊維および単繊維に対して、また、これらから成る織布、特に不織布生地に対して持続的な親水性の特性を与える組成物に関する。
【背景技術】
【０００２】
親水性不織布生地は、繊維ウェブをカバーするものとして、すなわち、幼児用おむつ、生理用ナプキン、失禁用製品、および類似の製品のような衛生用品用の多層繊維ウェブにおいて、最上層として、または中間層として使用されている。尿のような体液を下層の吸収層へと素早く通すことが、そのような不織布の役割である。
【０００３】
通常の親水性化調製物は、おむつまたはその他の製品内での流体の移送の間に、程度の差はあるが、すぐに、疑いなく不織布生地から拭い去られる。これは、カバー用繊維ウェブからその親水性の特性を徐々に失わせ、ポリオレフィンの疎水性特性に起因して、ますますカバー用繊維ウェブを疎水性にする。その後さらに体液と接触すると、吸収層へのこの流体の通過が次第に困難になり、最後には不可能になるであろう。その結果、流体が不織布構成物から漏れ、不織布構成物は、幼児または患者の皮膚を乾いた状態に保つという本来の機能を、もはや、働かせることができなくなる。
【０００４】
これとは対照的に、持続的な親水性化用調製物は、できる限り長くポリオレフィンに付着し、不織布生地に対して、長期間にわたり一貫した親水性を与えるべきものである。
【０００５】
通常、不織布生地は、針で縫う等の物理的な方法、または化学的な手段のどちらかによって結合された、ランダムに並べられた繊維状不織布による単繊維および／または繊維でできている。その後にヒートセットされるカード不織布の製造において、親水性化繊維調製物は、さらなる要求を追加で満たさなくてはならない。この場合、許容可能な速度で不織布が製造されるためには、調製物は、繊維製造および処理を可能にし、また、繊維および単繊維に最適な滑り特性と凝集性を与え、十分な帯電防止仕上げを提供しなくてはならない。
【０００６】
米国特許第４９８８４４９号明細書は、非イオン性界面活性剤のようなジエタノールアミド、リン酸アルキル、４級アンモニウム塩、および／またはアルキルイミダゾリウム塩を含み、ポリオレフィン不織布に対して流体浸透性を与える試薬として使用される親水性化組成物を記載する。
【０００７】
米国特許第５２５８１２９号明細書によって、ポリオキシアルキレン変性されたポリジメチルシロキサン類の単体、または、非イオン性界面活性剤、リン酸アルキル、４級アンモニウム塩、および／または、アルキルイミダゾリウム塩との組み合わせを含む親水性化組成物が知られている。
【０００８】
欧州特許第４１０４８５Ｂ１号明細書は、繊維の表面に対して、アルコキシル化された界面活性剤の水性混合物を適用することにより、ポリオレフィン繊維不織布を親水性化する方法を開示する。ここで、この組成物は、Ｃ１８脂肪酸類の少なくとも８０％アルコキシル化されたトリグリセリド類であって、これらのトリグリセリド類は、大部分がアルコキシル化されたリシノリンまたはアルコキシル化および水素化されたリシノリンを含むものであるか、あるいは、アルコキシル化された、または、アルコキシル化および水素化されたリシノリン、ポリアルキレン変性された水溶性ポリジメチルシロキサン、および、帯電防止化合物の少なくとも８０％の混合物であるか、のどちらかから成る。後者は、例えば、中性化されたリン酸エステル、アルコキシル化されたリン酸塩、カリウム塩、アンモニウム塩、またはアルコキシル化されたアンモニウム塩である。
【０００９】
欧州特許出願公開第０８３９９４７Ａ２号明細書によって、ポリオキシアルキレン変性されたポリジメチルシロキサンおよび／または４級アンモニウム化合物と組み合わせた非イオン性界面活性剤を含む親水性化組成物が知られている。
【００１０】
欧州特許第１６００５３２Ｂ１号明細書は、脂肪酸でエステル化されたアルコキシル化されたグリセロール、および、脂肪酸でエステル化された、アルコキシル化された、または、アルコキシル化および水素化されたリシノリンを含む親水性化組成物を記載する。
【００１１】
これら複数の既知の組成物は、処理された、または仕上げられた繊維および不織布生地に対して持続的に親水性特性を与えるものの、それらの製造は高価であり、且つ、流体が不織布生地を通過して吸収層へと進む速さに関して改良される必要がある。さらに、乾燥していようと、および／または湿っていようと、調製物中の複数の構成成分が、隣接する不織布の疎水性領域へと移動することに対して抵抗力を持つように繊維および不織布生地を親水性に仕上げる組成物に対する要求がある。
【発明の概要】
【００１２】
従って、良好な持続的親水性化特性と速い移送能力を持ち、隣接する不織布生地の疎水性領域へと移動する傾向の低い組成物を提供することが本発明の目的である。
【００１３】
本発明に従うと、この目的は、特許請求項１に従った、ポリオレフィン繊維および単繊維、並びに、これらから成る、不織布生地およびその他の不織布地製品のような織布を持続的に親水性化する組成物により解決される。
【００１４】
さらなる有利な複数の実施形態は、任意で互いに組み合わせられることができる複数の従属請求項中において述べられる。
【００１５】
ポリオレフィン繊維および単繊維、並びにこれらから成る織布を持続的に親水性化する組成物であって、以下の（Ａ）、（Ｂ）、（Ｃ）を含む。
（Ａ）少なくとも１つの非イオン性界面活性剤を１５から５０重量％。ここで非イオン性界面活性剤は、その分子中に、分岐型または直鎖型であって飽和または不飽和である１または複数のＣ６−Ｃ１８炭化水素鎖をそれぞれ有する、アルコキシル化されたＣ６−Ｃ１８脂肪アルコール類、アルコキシル化されたＣ６−Ｃ１８アミン類、アルコキシル化されたＣ６−Ｃ１８アミド類、アルコキシル化されたＣ６−Ｃ１８脂肪酸類、アルコキシル化されたＣ６−Ｃ１８脂肪酸エステル類、および、アルコキシル化されたＣ８−Ｃ１８アルキルフェノール類の化合物の群から選択される。
（Ｂ）下記一般式（Ｉ）で表される少なくとも１つの４級アンモニウム化合物を１５から５０重量％。
［Ｒ１−Ｃ（＝Ｏ）−Ｘ−（ＣＨ２）ｎ−ＮＲ２Ｒ３−（ＣＨ２）ｍ−Ｘ−Ｃ（＝Ｏ）−Ｒ１］＋Ｙ−    （Ｉ）
ここで、Ｒ１は、１個から２２個の炭素原子を有するアルキル基、または、２個から２２個の炭素原子を有するアルケニル基であり、Ｒ２およびＲ３は、１個から２２個の炭素原子を有するアルキル基、ヒドロキシエチルまたはポリグリコールラジカルを独立に表し、Ｘは、酸素原子、ＮＨ、Ｎ−ＣＨ３、または、ｚが１から１０である（ＯＣ２Ｈ４）ｚ基であり、Ｙ−は、アニオンのＣＨ３ＯＳＯ３−、Ｃ２Ｈ５ＯＳＯ３−、ＣＨ３ＣＯＯ−、Ｃｌ−、リン酸塩、乳酸塩、クエン酸塩のうちの１つであり、ｍおよびｎは１から６の整数を独立に表し、４級アンモニウム化合物は室温（２０℃）において固体として存在する。
（Ｃ）下記一般式（ＩＩ）で表される少なくとも１つの中性化されたリン酸エステルを１５から５０重量％。
Ｐ（＝Ｏ）（ＯＲ４）（ＯＲ５）（ＯＲ６）    （ＩＩ）
ここで、Ｒ４、Ｒ５、およびＲ６は、以下を独立に表す。
（ｉ）炭化水素鎖中に３個から２２個の炭素原子を有するアルコキシル化されたアルキル基、または、炭化水素鎖中に３個から２２個の炭素原子を有するアルコキシル化されたアルケニル基であって、１つのアルキル基またはアルキレン基当たりのアルコキシ基の数は１から１０の間であり、それぞれの場合においてアルキル基またはアルケニル基は分岐型または直鎖型であってよく、飽和または不飽和であってよい。
（ｉｉ）３個から２２個の炭素原子を有するアルキル基、または、３個から２２個の炭素原子を有するアルケニル基であって、それぞれの場合において分岐型または直鎖型であってよく、飽和または不飽和であってよい。
および／または、
（ｉｉｉ）水素。
ラジカルＲ４、Ｒ５、およびＲ６のうちの少なくとも１つは水素ではない。
【００１６】
リン酸エステル用の中性化試薬としては、ＬｉＯＨ、ＮａＯＨ、ＫＯＨ、ＮＨ３、モノエタノールアミン、ジエタノールアミン、またはトリエタノールアミンのような、全ての適切な塩基が使用され得る。
【００１７】
本発明に従った組成物は、優れた持続的親水性化特性、優れた移送能力、および、隣接する不織布生地の疎水性領域への調製物中の構成成分の移動に対する良好な耐性を有する。
【００１８】
水性希釈物中では、これらの組成物は、ポリオレフィン繊維、ポリオレフィン単繊維、および、これらから成る不織布地製品、特に不織布生地の持続的親水性仕上げに対する繊維調製物として、特に良好に使用されることができる。
【００１９】
本発明に従った組成物の成分（Ａ）中の非イオン性界面活性剤は、好ましくは、炭化水素鎖中に６個から１８個の炭素原子を有する脂肪アルコールアルコキシレート類の群から選択される。特に好ましいのは、炭化水素鎖中に８個から１６個の炭素原子を有する脂肪アルコールアルコキシレート類である。
【００２０】
脂肪アルコールアルコキシレート類は、末端基として、ヒドロキシル、またはアルキル、またはアルケニルエーテル基を有することができる。特に好ましいのは、ヒドロキシル基で終端された脂肪アルコールアルコキシレート類である。
【００２１】
成分（Ａ）の非イオン性界面活性剤におけるアルコキシ基の数は、好ましくは１から１０であり、より好ましくは２から８であり、特に好ましくは２から６である。アルコキシ基は、好ましくはエチル（エン）オキシ（ＥＯ）および／またはプロピル（エン）オキシ（ＰＯ）基、特に好ましくはＥＯ基である。
【００２２】
成分（Ｂ）の４級アンモニウム化合物において、式（Ｉ）中のラジカルＲ１からＲ３は、好ましくは、植物油およびオイル混合物に由来するアルキル基である。ラジカルＲ１、Ｒ２、およびＲ３は、飽和脂肪酸類を高い割合で有する植物油、特にパーム油またはパーム核油に由来することが特に好ましい。
【００２３】
本発明に従うと、４級アンモニウム化合物は、室温において固体として存在する。
【００２４】
本発明に従った組成物の特に好ましい実施形態に従うと、４級アンモニウム化合物は、２５から８０℃の融点、特に好ましくは、３０から５０℃の融点を有する。
【００２５】
成分（Ｃ）の中性化されたリン酸エステルの式（ＩＩ）におけるラジカルＲ４、Ｒ５、およびＲ６の少なくとも１つは、好ましくは、炭化水素鎖中に６個から１８個の炭素原子を有するアルコキシル化されたアルキルまたはアルケニル基および１個から６個のアルコキシ基であり、特に好ましくは、炭化水素鎖中に１０個から１８個の炭素原子を有するアルコキシル化されたアルキルまたはアルケニル基および１個から４個のアルコキシ基である。アルコキシ基は、好ましくは、エチル（エン）オキシ（ＥＯ）および／またはプロピル（エン）オキシ（ＰＯ）基であり、特に好ましくはＥＯ基である。
【００２６】
別の好ましい実施形態に従うと、式（ＩＩ）中のラジカルＲ４、Ｒ５、およびＲ６の少なくとも１つは、６個から１８個の炭素原子を有する、特に好ましくは、１０個から１８個の炭素原子を有するアルキル基またはアルケニル基である。
【００２７】
さらに、本発明に従った組成物は、成分（Ｄ）として、凝集剤、潤滑剤、腐食防止剤、および乳化剤の群から、さらなる添加剤を任意で含むことができる。
【００２８】
好ましくは、本発明に従った組成物は、成分（Ａ）、（Ｂ）、および（Ｃ）、並びに、任意で、成分（Ｄ）に従った１または複数の添加剤から成る。特に好ましくは、成分（Ａ）は２０から３５重量％の割合で存在し、成分（Ｂ）は２０から３５重量％の割合で存在し、成分（Ｃ）は３５から４５重量％の割合で存在する。それぞれは、成分（Ａ）、（Ｂ）、および（Ｃ）の総重量に基づいている。
【００２９】
成分（Ｄ）の他の添加剤は、成分（Ａ）、（Ｂ）、および（Ｃ）を含む本発明に従った組成物および塗布溶液のどちらにも加えられることができる。
【００３０】
好ましくは、キャスターオイルアルコキシレート、例えばClariantのEmulsogen EL 360、または、１０個までのエトキシユニットおよび３個までのプロポキシユニットを有するキャスターオイルアルコキシレートが、凝集剤として使用される。本発明に従った組成物における凝集剤の割合は、組成物の総重量に基づくと、好ましくは１から１０重量％である。
【００３１】
凝集剤は、後で塗布溶液に加えられることが好ましい。
【００３２】
好ましくは潤滑剤は、脂肪酸エトキシレート、特に好ましくは、ClariantのGenagen C100のようなヤシ脂肪酸アルコキシレート、１０個までのエトキシユニットを有するヤシ脂肪酸、または、１０個までのエトキシユニットおよび３個までのプロポキシユニットを有するヤシ脂肪酸である。本発明に従った組成物における潤滑剤の割合は、組成物の総重量に基づくと、好ましくは１から１０重量％である。
【００３３】
潤滑剤は、後で塗布溶液に加えられることが好ましい。
【００３４】
好ましくは、脂肪酸アミン誘導体が、紡績機およびその他の加工機、例えばけば立て機の、複数の金属部品を保護するための腐食防止剤として使用される。特に好ましくは、腐食防止剤はオレイルサルコシネートである。本発明に従った組成物における腐食防止剤の割合は、組成物の総重量に基づくと、好ましくは０から２重量％である。
【００３５】
腐食防止剤は、後で塗布溶液に加えられることが好ましい。
【００３６】
乳化剤としては、脂肪酸エトキシレートがやはり好ましく使用され、特に好ましくは、ClariantのGenagen C100のようなヤシ脂肪酸アルコキシレート、１０個までのエトキシユニットを有するヤシ脂肪酸、または、１０個までのエトキシユニットおよび３個までのプロポキシユニットを有するヤシ脂肪酸である。本発明に従った組成物における乳化剤の割合は、組成物の総重量に基づくと、好ましくは１から５０重量％である。
【００３７】
好ましくは、本発明に従った組成物は、１０５℃におけるその乾燥残留物が５から９５重量％の間である水分散液またはペーストの形態で存在する。
【００３８】
本発明に従った組成物は、好ましくは、ポリオレフィン繊維またはポリオレフィン単繊維を持続的に親水性化する繊維調製物として、あるいは、ポリオレフィン繊維またはポリオレフィン単繊維から成る不織布地製品の持続的親水性仕上げ用の試薬として使用される。
【００３９】
ポリオレフィンとしては、エチレンまたはプロピレンベースのホモポリマーまたはコポリマーが使用され得る。
【００４０】
そのようなポリオレフィンの複数の例は、ＨＤＰＥ（高密度ポリエチレン）、ＬＤＰＥ（低密度ポリエチレン）、ＶＬＤＰＥ（超低密度ポリエチレン）、ＬＬＤＰＥ（鎖状低密度ポリエチレン）、ＭＤＰＥ（中密度ポリエチレン）、ＵＨＭＰＥ（超高分子量ポリエチレン）、ＶＰＥ（架橋ポリエチレン）、ＨＰＰＥ（高圧ポリエチレン）のようなポリエチレン類；アイソタクチックポリプロピレン、シンジオタクチックポリプロピレン、メタロセン触媒されたポリプロピレン、衝撃強度変性されたポリプロピレンのようなポリプロピレン類；エチレンおよびプロピレンベースのランダムコポリマー、エチレンおよびプロピレンベースのブロックコポリマー、ＥＰＭ（ポリ［エチレン−ｃｏ−プロピレン］）；ＥＰＤＭ（ポリ［エチレン−ｃｏ−プロピレン−ｃｏ−共役ジエン］）である。
【００４１】
さらなる適切なポリオレフィン類は、例えば、ポリスチレン；ポリ（メチルスチレン）；ポリ（オキシメチレン）；ノルボルネン−エチレンコポリマーのようなメタロセン触媒されたα−オレフィンまたはシクロオレフィンコポリマー；エチレンおよび／またはスチレンを少なくとも６０％、および、酢酸ビニル、アクリル酸エステル、メタクリル酸エステル、アクリル酸、アクリロニトリル、または塩化ビニルのようなモノマーを４０％未満含有するコポリマーである。そのようなポリマーの複数の例は、ポリ（エチレン−ｃｏ−アクリル酸エチル）、ポリ（エチレン−ｃｏ−酢酸ビニル）、ポリ（エチレン−ｃｏ−塩化ビニル）、および、ポリ（スチレン−ｃｏ−アクリロニトリル）である。
【００４２】
ポリマーブレンド、すなわち、とりわけ上述の複数のポリマーを含む複数のポリマーの混合物のようなグラフトコポリマー、例えばポリエチレンベースおよびポリプロピレンベースのポリマーブレンドも適切である。さらに、ＰＥ／ＰＰおよびＰＰ／ＰＥＴバイオポリマーのような、コア／シェル構造を持つ複合繊維が使用され得る。
【００４３】
本発明に従った組成物は、水性乳剤の形態または水分散液の形態で、各々の製品（繊維、単繊維、不織布生地）の乾燥重量に基づいて好ましくは０．１から２％の量で、繊維、単繊維、または不織布地製品に対して適用され得る。
【００４４】
当業者には公知のように、組成物は、調製針弁、キスロール、浸漬バスを用いて、または噴霧することによって適用される。組成物を水で希釈することにより、各々の適用形態に対して所望される任意の粘度に調節され得る。
【００４５】
従って、本発明に従った組成物によって持続的親水性化仕上げされた、または、処理されたポリオレフィン繊維および単繊維もまた、本発明の目的である。
【００４６】
さらに本発明は、ポリオレフィン繊維／単繊維および不織布地製品の二重仕上げおよび処理に関する。ここでは、本発明に従った組成物が、初めは繊維または単繊維に対し、その後は、それらから成る不織布地または生地の全体に対して、持続的親水性仕上げを提供する
【００４７】
本発明に従って仕上げられた不織布生地が、結合されていないランダムに並べられた繊維不織布、または、化学的もしくは物理的に結合された、例えば、針で縫われた、または、ヒートセットされた不織布であることが特に好ましい。
【発明を実施するための形態】
【００４８】
以下において、いくつかの好ましい複数の実施形態を用いて本発明が説明されるが、限定として解釈されるべきではない。
【００４９】
実施例１
成分Ａ  ３４．２重量％のＣ１０脂肪アルコールポリエチレングリコールエーテル−４ＥＯ（非イオン性界面活性剤）
成分Ｂ  ２８．２重量％のジ−（パームカルボキシエチル）−ヒドロキシエチル−メチルアンモニウム−メトサルフェート（パーム脂肪酸に由来する４級アンモニウム化合物、融点≦３５℃）
成分Ｃ  ３７．６重量％のモノ−およびジ−（Ｃ１２−Ｃ１８）−アルキルリン酸エステル、カリウム塩
成分Ａ、Ｂ、およびＣは完全に混合され、均質化され、任意で中性化された。このようにして得られた組成物は、蒸留水または脱塩水によって希釈され、組成物を５重量％含有する分散液を形成した。
【００５０】
実施例２
成分Ａ  ２４．１重量％のＣ１２−Ｃ１４脂肪アルコールポリエチレングリコールエーテル（３ＥＯ）
成分Ｂ  ３２．０重量％のジ−（パームカルボキシエチル）−ヒドロキシエチル−メチルアンモニウム−メトサルフェート
成分Ｃ  ４３．９重量％のモノ−およびジ−（Ｃ１２−Ｃ１８）−アルキルリン酸エステル、カリウム塩
成分Ａ、Ｂ、およびＣは完全に混合され、均質化され、任意で中性化された。このようにして得られた組成物は、蒸留水または脱塩水によって希釈され、組成物を５重量％含有する分散液を形成した。
【００５１】
比較例１
成分Ａ  ３４．２重量％のビス−イソオクチルスルホコハク酸ナトリウム（イオン性界面活性剤）
成分Ｂ  ２８．２重量％のジ−（パームカルボキシエチル）−ヒドロキシエチル−メチルアンモニウム−メトサルフェート
成分Ｃ  ３７．６重量％のモノ−およびジ−（Ｃ１２−Ｃ１８）−アルキルリン酸エステル、カリウム塩
成分Ａ、Ｂ、およびＣは完全に混合され、均質化され、任意で中性化された。このようにして得られた組成物は、蒸留水または脱塩水によって希釈され、組成物を５重量％含有する分散液を形成した。
【００５２】
比較例２
成分Ａ  ２４．０重量％のＣ１２−Ｃ１４脂肪アルコールポリエチレングリコールエーテル−６ＥＯ（非イオン性界面活性剤）
成分Ｂ  ３２．５重量％のジ−（オレイルカルボキシエチル）−ヒドロキシエチル−メチルアンモニウム−メトサルフェート（４級アンモニウム化合物、融点＜２０℃）
成分Ｃ  ４３．５重量％のモノ−およびジ−（Ｃ１２−Ｃ１８）−アルキルリン酸エステル、カリウム塩
成分Ａ、Ｂ、およびＣは完全に混合され、均質化され、任意で中性化された。このようにして得られた組成物は、蒸留水または脱塩水によって希釈され、組成物を５重量％含有する分散液を形成した。
【００５３】
比較例３
成分Ａ  ３４．２重量％のビス−イソオクチルスルホコハク酸ナトリウム（イオン性界面活性剤）
成分Ｂ  ２８．２重量％のジ−（オレイルカルボキシエチル）−ヒドロキシエチル−メチルアンモニウム−メトサルフェート
成分Ｃ  ３７．６重量％のモノ−およびジ−（Ｃ１２−Ｃ１８）−アルキルリン酸エステル、カリウム塩
成分Ａ、Ｂ、およびＣは完全に混合され、均質化され、任意で中性化された。このようにして得られた組成物は、蒸留水または脱塩水によって希釈され、組成物を５重量％含有する分散液を形成した。
【００５４】
比較例４
Silastol（登録商標）ＰＨＰ２０という称号で市販され、本質的に、カチオン性帯電防止剤、非イオン性乳化剤、および、特殊な湿潤剤の混合物を含む、Schill + Seilacher GmbH（ベーブリンゲン）の持続的親水性化繊維調製物が別の被検査物として使用された。
【００５５】
比較例５
米国特許第４９８８４４９号明細書に記載される組成物に従って、アルキルジエタノールアミド、酸性アルキルリン酸エステルの塩、非イオン性界面活性剤、および、４級の変性されたポリジメチルシロキサンを含む繊維調製物が作成された。
【００５６】
比較例６
Stantex（登録商標）Ｓ６３２７（Pulcra Chemicals）という称号で市販される脂肪酸ポリエチレングリコールエステルに基づいた、持続的親水性化繊維調製物が、別の被検査物として使用された。
【００５７】
親水性化特性の調査
上述の調製物の全てが、蒸留水または脱塩水による希釈によって、５重量％の複数の活性成分を含有する分散液に調節された。実施例１、２、および比較例１から６に従った組成物の５重量％活性分散液が、面密度１５ｇ／ｍ２のポリプロピレン（ＰＰ）スパンボンド式不織布に対する持続的親水性仕上げ用の繊維調製物として使用された。ＰＰ不織布の乾燥重量に基づいた、活性物質の適用された重量（ＯＰＵまたはオイルピックアップ）は、０．４５から０．６５％であった。
【００５８】
上述の繊維製品基質と協同した組成物の試験のために、以下に記載される調査が実行された。
【００５９】
染み通し時間
ＥＤＡＮＡ法ＥＲＴ１５０．２−９３に従って、５ｍｌの合成尿溶液が、調製された不織布生地に浸透し、ろ過紙から成る下層の吸収層へと入るのに必要な時間が測定される。提供された親水性仕上げが洗い流されるか、または、実際に持続的な親水性を与えるかを見出すために、同一の生地に対して５回連続した測定が行われる。吸収性のろ過紙は、毎回新品に交換される。５回の測定値は数秒で与えられる。
【００６０】
濡れ戻し
ＥＤＡＮＡ法ＥＲＴ１５１．０−９３に従って、浸漬された生地に４ｋｇの荷重が配置された場合に、上層の乾燥したろ過紙へと流れ戻る流体の量（グラム）が測定される。
【００６１】
流出試験
ＥＤＡＮＡ法１５２．０−９９に基づいて、ＰＰスパンボンド式不織布が、吸収層としての機能を果たすろ過紙上に４５°の傾斜で配置される。生地を通って下層の吸収層へと規定量の合成尿溶液を完全に通すために必要な走行長が決定される。試験に合格するためには、最大走行長３０ｍｍが許容される。
【００６２】
１０滴試験
社内の試験方法に従った１０滴試験において、１０個の窪みがある金属マスクが、吸収層としての不織布生地片上に配置される。引き続いて、１滴の合成尿溶液が、各窪みへとピペットで入れられる。流体の全量が２秒以内に下層の吸収層によって吸収されれば、その試験領域は合格として数えられる。繊維調製物の性能に関する所見を得るために、吸収層を交換することなく、毎回３分の待機時間の後、試験が繰り返される。試験結果は、合格した試験領域の数を示す。
【００６３】
乾燥移動
社内の試験方法に従った乾燥移動試験において、親水性繊維調製物の複数の構成成分による周囲の疎水性不織布素材への移動がシミュレーションされる。この目的を達成するために、親水性層と疎水性層とが交互に積層され、高められた温度６０℃において、加圧下（ベアリング荷重１０ｋｇ）で４８時間保管される。不織布生地の複数の疎水性層は、合成尿の溶液中に配置され、複数の層の濡れが評価される。理想的には、疎水性不織布生地の濡れは無い。評価は、以下の基準に基づく。
グレード１：濡れが見られない。
グレード２：直径＜２ｍｍの濡れ跡が、最大５個見られる。
グレード３：直径＜２ｍｍの濡れ跡が６個から１５個見られる。
グレード４：直径＜２ｍｍの濡れ跡が１５個よりも多く見られる、または、直径＞２ｍｍの濡れ跡が複数見られる。
【００６４】
濡れ移動
社内の試験方法に従った濡れ移動試験において、繊維調製物の脱離物、および、親水性領域から流体と接触している疎水性領域へのその転移が試験される。この目的を達成するために、繊維調製物で仕上げられた不織布生地の親水性片が、合成尿を含有するペトリ皿に配置され、不織布生地の疎水性片がその上に置かれる。３０秒後、不織布生地の疎水性片の濡れが評価される。理想的には、疎水性不織布生地は親水性化されない。濡れた表面をパーセントで特定することにより評価が成される。
【００６５】
実施例１、２、および比較例１から６に従った組成物に対して実行された試験の結果が、それぞれの場合に得られた測定値と比較される目標値とともに、以下の表１に示されている。全ての測定値が目標値の範囲内にある場合に、試験は合格したものとみなされる。
【００６６】
４級アンモニウム化合物および中性化されたリン酸エステル混合物と一緒に非イオン性界面活性剤を含有する、本発明に従った実施例１および２は、ポリオレフィン不織布生地を素早く、且つ、持続的に親水性化することに対する要求を満たし、移動も無い。
【００６７】
比較例１から３、および市販される比較例４から６は、所望される要求のうちの少なくとも１つを満たさない。
【表１】
2015533391.tif 000002
2015533391.tif 000003
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
ポリオレフィン繊維および単繊維、並びにこれらから成る不織布地製品を持続的に親水性化する組成物であって、
（Ａ）少なくとも１つの非イオン性界面活性剤を１５から５０重量％と、
（Ｂ）下記一般式（Ｉ）で表される少なくとも１つの４級アンモニウム化合物を１５から５０重量％と、
［Ｒ１−Ｃ（＝Ｏ）−Ｘ−（ＣＨ２）ｎ−ＮＲ２Ｒ３−（ＣＨ２）ｍ−Ｘ−Ｃ（＝Ｏ）−Ｒ１］＋Ｙ−    （Ｉ）
（Ｃ）下記一般式（ＩＩ）で表される少なくとも１つの中性化されたリン酸エステルを１５から５０重量％と、
Ｐ（＝Ｏ）（ＯＲ４）（ＯＲ５）（ＯＲ６）    （ＩＩ）
を含み、
前記非イオン性界面活性剤は、アルコキシル化されたＣ６−Ｃ１８脂肪アルコール類、アルコキシル化されたＣ６−Ｃ１８アミン類、アルコキシル化されたＣ６−Ｃ１８アミド類、アルコキシル化されたＣ６−Ｃ１８脂肪酸類、アルコキシル化されたＣ６−Ｃ１８脂肪酸エステル類、および、アルコキシル化されたＣ８−Ｃ１８アルキルフェノール類から成る群から選択される化合物であり、前記非イオン性界面活性剤は、分岐型または直鎖型であって飽和または不飽和であるＣ６−Ｃ１８炭化水素鎖を１または複数個有し、
式（Ｉ）中、
Ｒ１は、１個から２２個の炭素原子を有するアルキル基、または、２個から２２個の炭素原子を有するアルケニル基であり、
Ｒ２およびＲ３は、１個から２２個の炭素原子を有するアルキル基、ヒドロキシエチルまたはポリグリコールラジカルを独立に表し、
Ｘは、酸素原子、ＮＨ、Ｎ−ＣＨ３、または、ｚが１から１０である（ＯＣ２Ｈ４）ｚ基であり、
Ｙ−は、アニオンＣＨ３ＯＳＯ３−、Ｃ２Ｈ５ＯＳＯ３−、ＣＨ３ＣＯＯ−、Ｃｌ−、リン酸塩、乳酸塩、クエン酸塩のうちの１つであり、
ｍおよびｎは１から６の整数を独立に表し、
前記４級アンモニウム化合物は２０℃の室温において固体として存在し、
式（ＩＩ）中、
Ｒ４、Ｒ５、およびＲ６は、
（ｉ）３個から２２個の炭素原子を含む炭化水素鎖を有するアルコキシル化されたアルキル基、または、３個から２２個の炭素原子を含む炭化水素鎖を有するアルコキシル化されたアルケニル基であって、１つのアルキル基またはアルキレン基当たりのアルコキシ基の数は１から１０の間であり、それぞれにおいて分岐型または直鎖型であってよく、飽和または不飽和であってよい前記アルキル基または前記アルケニル基、
（ｉｉ）それぞれにおいて分岐型または直鎖型であってよく、飽和または不飽和であってよく、３個から２２個の炭素原子を有するアルキル基、または、３個から２２個の炭素原子を有するアルケニル基、
および、
（ｉｉｉ）水素
の少なくとも１つを独立に表し、
ラジカルＲ４、Ｒ５、およびＲ６のうちの少なくとも１つは水素ではない、組成物。
【請求項２】
成分（Ａ）の前記非イオン性界面活性剤は、分子中に１個から１０個のアルコキシ基を有する、請求項１に記載の組成物。
【請求項３】
成分（Ａ）の前記非イオン性界面活性剤は、前記炭化水素鎖中に６個から１８個の炭素原子を有する脂肪アルコールアルコキシレート類の群から選択される、請求項１または請求項２に記載の組成物。
【請求項４】
前記脂肪アルコールアルコキシレートは、末端のヒドロキシル基を有する、請求項３に記載の組成物。
【請求項５】
成分（Ｂ）の前記４級アンモニウム化合物中のラジカルＲ１、Ｒ２、およびＲ３の少なくとも１つは、植物油またはオイル混合物に由来する、請求項１から請求項４のいずれか１項に記載の組成物。
【請求項６】
成分（Ｂ）の前記４級アンモニウム化合物中の前記ラジカルＲ１、Ｒ２、およびＲ３の少なくとも１つは、パーム油またはパーム核油に由来する、請求項５に記載の組成物。
【請求項７】
成分（Ｂ）の前記４級アンモニウム化合物は、２５から８０℃の融点を有する、請求項１から請求項６のいずれか１項に記載の組成物。
【請求項８】
成分（Ｃ）の前記リン酸エステルは、前記炭化水素鎖中に６個から１８個の炭素原子を有するアルコキシル化された複数のアルキル基および複数のアルケニル基の少なくとも一方と、１個から６個のアルコキシ基とを有する、請求項１から請求項７のいずれか１項に記載の組成物。
【請求項９】
成分（Ｃ）の前記リン酸エステルは、６個から１８個の炭素原子を有する複数のアルキル基および複数のアルケニル基の少なくとも一方を有する、請求項１から請求項８のいずれか１項に記載の組成物。
【請求項１０】
成分（Ｃ）の前記リン酸エステルは、ＬｉＯＨ、ＮａＯＨ、ＫＯＨ、ＮＨ３、モノエタノールアミン、ジエタノールアミン、および、トリエタノールアミンから成る群から選択される少なくとも１つの塩基によって中性化されている、請求項１から請求項９のいずれか１項に記載の組成物。
【請求項１１】
前記組成物は、複数の活性成分の含有量が５から９５重量％である水分散液またはペーストの形態で存在する、請求項１から請求項１０のいずれか１項に記載の組成物。
【請求項１２】
前記組成物は、凝集剤、潤滑剤、腐食防止剤、および乳化剤の群から選択される少なくとも１つの追加添加剤を成分（Ｄ）として含む、請求項１から請求項１１のいずれか１項に記載の組成物。
【請求項１３】
ポリオレフィン繊維またはポリオレフィン単繊維を持続的に親水性化するための繊維調製物としての使用に適合された、請求項１から請求項１２のいずれか１項に記載の組成物。
【請求項１４】
ポリオレフィン繊維またはポリオレフィン単繊維から成り、ポリオレフィン繊維不織布を含む織布の持続的親水性仕上げ用試薬としての使用に適合された、請求項１から請求項１２のいずれか１項に記載の組成物。
【請求項１５】
請求項１から請求項１２のいずれか１項に記載の組成物により持続的親水性化仕上げされた、または処理された、ポリオレフィン繊維または単繊維。
【請求項１６】
請求項１から請求項１２のいずれか１項に記載の組成物により持続的親水性化仕上げされたポリオレフィン繊維または単繊維から成る不織布生地。
【請求項１７】
前記不織布生地は、ポリオレフィンがランダムに並べられた繊維不織布である、請求項１６に記載の不織布生地。
【請求項１８】
前記不織布生地は、針で縫われたポリオレフィン繊維不織布である、請求項１６に記載の不織布生地。
【手続補正２】
【補正対象書類名】明細書
【補正対象項目名】００３７
【補正方法】変更
【補正の内容】
【００３７】
好ましくは、本発明に従った組成物は、１０５℃におけるその乾燥残留物が５から９５重量％の間、好ましくは５０から９０重量％、特に好ましくは６０から８０重量％であるである水分散液またはペーストの形態で存在する。
【国際調査報告】
2015533391.tif 000004
2015533391.tif 000005
2015533391.tif 000006
2015533391.tif 000007
2015533391.tif 000008
2015533391.tif 000009